(57)【要約】  本出願は楕円偏光板および有機発光装置に関する。本出願の楕円偏光板は正面だけでなく、側面で反射特性および色特性が優秀な超高視認性の楕円偏光板およびこれを含む有機発光装置を提供することができる。
2021517669.tif 000002
【特許請求の範囲】
【請求項１】
線偏光子、第１位相差フィルム、第２位相差フィルム、第３位相差フィルムおよび第４位相差フィルムを順に含み、
前記第１位相差フィルムは下記の数式１のＮｚ値が１より大きい−Ｂプレートであり、
前記第２位相差フィルムは下記の数式１のＮｚ値が０未満の＋Ｂプレートであるか、または下記の一般式１を満足する＋Ｃプレートであり、
前記第３位相差フィルムは下記の数式１のＮｚ値が０．８〜１．２であり、面内遅相軸は前記線偏光子の吸収軸と４３度〜４７度をなし、
前記第４位相差フィルムは下記の数式１のＮｚ値が−４．０以下である＋Ｂプレートであるか、または下記の一般式１を満足する＋Ｃプレートであり、
前記第１位相差フィルムの厚さ方向位相差と第２位相差フィルムの厚さ方向位相差との合計数値が−１００ｎｍ〜１３０ｎｍであり、前記厚さ方向位相差（Ｒｔｈ）は下記の数式２で定義される、楕円偏光板：
［数式１］
Ｎｚ＝（ｎｘ−ｎｚ）／（ｎｘ−ｎｙ）
［数式２］
Ｒｔｈ＝（ｎｚ−ｎｙ）×ｄ
［一般式１］
ｎｘ＝ｎｙ＜ｎｚ
数式１〜２および一般式１において、ｎｘ、ｎｙおよびｎｚはそれぞれ位相差フィルムのｘ軸、ｙ軸およびｚ軸方向の屈折率であり、ｘ軸は位相差フィルムの面内遅相軸と平行な方向であり、ｙ軸は位相差フィルムの面内進相軸と平行な方向であり、ｚ軸は位相差フィルムの厚さ方向であり、ｄは位相差フィルムの厚さである。
【請求項２】
前記第１位相差フィルムのＮｚ値は１．２〜６である、請求項１に記載の楕円偏光板。
【請求項３】
前記第１位相差フィルムの５５０ｎｍ波長の光に対する面上位相差は１０ｎｍ〜９０ｎｍである、請求項１または２に記載の楕円偏光板。
【請求項４】
前記第１位相差フィルムの厚さ方向位相差値は−１６０ｎｍ〜−５ｎｍである、請求項１〜３のいずれか一項に記載の楕円偏光板。
【請求項５】
前記第１位相差フィルムは面内遅相軸が前記線偏光子の吸収軸と垂直をなす、請求項１〜４のいずれか一項に記載の楕円偏光板。
【請求項６】
前記第１位相差フィルムのＲ（４５０）／Ｒ（５５０）は０．６〜１．３であり、Ｒ（λ）はλｎｍ光に対する位相差フィルムの面上位相差を意味する、請求項１〜５のいずれか一項に記載の楕円偏光板。
【請求項７】
前記第２位相差フィルムは＋Ｂプレートであり、Ｎｚ値が−１以下である、請求項１〜６のいずれか一項に記載の楕円偏光板。
【請求項８】
前記第２位相差フィルムは＋Ｂプレートであり、５５０ｎｍ波長の光に対する面内位相差値が０ｎｍ〜６０ｎｍである、請求項１〜７のいずれか一項に記載の楕円偏光板。
【請求項９】
前記第２位相差フィルムは＋Ｂプレートであり、厚さ方向位相差値が３０ｎｍ〜１２０ｎｍである、請求項１〜８のいずれか一項に記載の楕円偏光板。
【請求項１０】
前記第２位相差フィルムは＋Ｂプレートであり、面内遅相軸は前記線偏光子の吸収軸と垂直または平行をなす、請求項１〜９のいずれか一項に記載の楕円偏光板。
【請求項１１】
前記第２位相差フィルムは＋Ｃプレートであり、厚さ方向位相差値が１０ｎｍ〜３００ｎｍである、請求項１〜９のいずれか一項に記載の楕円偏光板。
【請求項１２】
前記第２位相差フィルムのＲ（４５０）／Ｒ（５５０）は０．６〜１．３であるか、Ｒｔｈ（４５０）／Ｒｔｈ（５５０）は０．６〜１．３であり、Ｒ（λ）はλｎｍ光に対する位相差フィルムの面上位相差を意味し、Ｒｔｈ（λ）はλｎｍ光に対する位相差フィルムの厚さ方向位相差を意味する、請求項１〜１１のいずれか一項に記載の楕円偏光板。
【請求項１３】
前記第３位相差フィルムの５５０ｎｍ波長の光に対する面上位相差は１３０ｎｍ〜１５０ｎｍである、請求項１〜１２のいずれか一項に記載の楕円偏光板。
【請求項１４】
前記第３位相差フィルムのＲ（４５０）／Ｒ（５５０）は０．６〜１．０であり、Ｒ（λ）はλｎｍ光に対する位相差フィルムの面上位相差を意味する、請求項１〜１３のいずれか一項に記載の楕円偏光板。
【請求項１５】
前記第４位相差フィルムの厚さ方向位相差は０ｎｍ〜３００ｎｍである、請求項１〜１４のいずれか一項に記載の楕円偏光板。
【請求項１６】
前記第４位相差フィルムのＲｔｈ（４５０）／Ｒｔｈ（５５０）は０．６〜１．３であり、Ｒｔｈ（λ）はλｎｍ光に対する位相差フィルムの厚さ方向位相差を意味する、請求項１〜１５のいずれか一項に記載の楕円偏光板。
【請求項１７】
請求項１〜１６のいずれか一項に記載された楕円偏光板および有機発光表示パネルを含む、有機発光装置。
【請求項１８】
楕円偏光板の第４位相差フィルムが線偏光子に比べて有機発光表示パネルに隣接するように配置される、請求項１７に記載の有機発光装置。
【発明の詳細な説明】
【技術分野】
【０００１】
本出願は楕円偏光板および有機発光装置に関する。
【０００２】
本出願は２０１８年４月１７日付韓国特許出願第１０−２０１８−００４４３１６号に基づいた優先権の利益を主張し、該当韓国特許出願の文献に開示されたすべての内容は本明細書の一部として含まれる。
【背景技術】
【０００３】
最近モニターまたはテレビなどの軽量化および薄型化が要求されており、このような要求により有機発光装置（ｏｒｇａｎｉｃ  ｌｉｇｈｔ  ｅｍｉｔｔｉｎｇ  ｄｅｖｉｃｅ；ＯＬＥＤ）が注目されている。有機発光装置は自ら発光する自体発光型表示装置であって、別途のバックライトが不要であるため厚さを減らすことができ、フレキシブル表示装置を具現するのに有利である。
【０００４】
一方、有機発光装置は有機発光表示パネルに形成された金属電極および金属配線によって外部光を反射させることができ、反射した外部光によって視認性と対比比が低下して表示品質が低下し得る。特許文献１（大韓民国特許公開第２００９−０１２２１３８号）のように、有機発光表示パネルの一面に円偏光板を付着して上記反射した外部光が外側に漏洩することを減らすことができる。
【０００５】
しかし、現在開発されている円偏光板は視野角依存性が強いため、側面に行くほど反射防止性能が低下して視認性が低下する問題点がある。
【発明の概要】
【発明が解決しようとする課題】
【０００６】
本出願は正面だけでなく、側面で反射特性および色特性が優秀な超高視認性の楕円偏光板およびこれを含む有機発光装置を提供する。
【課題を解決するための手段】
【０００７】
本出願は楕円偏光板に関する。図１は、本出願の楕円偏光板の構造を例示的に示す。図１に示した通り、上記楕円偏光板は線偏光子５０、第１位相差フィルム１０、第２位相差フィルム２０、第３位相差フィルム３０および第４位相差フィルム４０を順に含むことができる。
【０００８】
本明細書で偏光子は入射光に対して選択的透過および吸収特性を示す素子を意味する。偏光子は例えば、多様な方向に振動する入射光からいずれか一方向に振動する光は透過し、残りの方向に振動する光は吸収することができる。
【０００９】
本明細書で線偏光子は、選択的に透過する光がいずれか一方向に振動する線偏光であり、選択的に吸収する光が上記線偏光の振動方向と直交する方向に振動する線偏光である偏光子を意味する。
【００１０】
上記線偏光子としては、例えば、ＰＶＡ延伸フィルムなどのような高分子延伸フィルムにヨウ素を染着した偏光子または配向された状態で重合された液晶をホストとし、上記液晶の配向に沿って配列された異方性染料をゲストとするゲスト−ホスト型偏光子を使用できるが、これに制限されるものではない。
【００１１】
本出願の一実施例によると、上記線偏光子としてはＰＶＡ延伸フィルムを使うことができる。上記線偏光子の透過率乃至偏光度は本出願の目的を考慮して適切に調節され得る。例えば上記線偏光子の透過率は４２．５％〜５５％であり得、偏光度は６５％〜９９．９９９７％であり得る。
【００１２】
本明細書で角度を定義しながら、垂直、水平、直交または平行などの用語を使う場合、これは目的とする効果を損傷させない範囲での実質的な垂直、水平、直交または平行を意味するものであって、例えば、製造誤差（ｅｒｒｏｒ）または偏差（ｖａｒｉａｔｉｏｎ）等を勘案した誤差を含むものである。例えば、上記それぞれの場合は、約±１５度以内の誤差、約±１０度以内の誤差または約±５度以内の誤差を含むことができる。
【００１３】
本明細書で位相差フィルムは光学異方性フィルムであって、複屈折を制御することによって入射偏光を変換できる素子を意味し得る。本明細書で位相差フィルムのｘ軸、ｙ軸およびｚ軸を記載しながら特別な言及がない限り、上記ｘ軸は位相差フィルムの面内遅相軸（ｓｌｏｗ  ａｘｉｓ）と平行な方向を意味し、ｙ軸は位相差フィルムの面内進相軸（ｆａｓｔ  ａｘｉｓ）と平行な方向を意味し、ｚ軸は位相差フィルムの厚さ方向を意味する。上記ｘ軸とｙ軸は面内で互いに直交をなすことができる。本明細書で位相差フィルムの光軸を記載しながら、特に別途に規定しない限り遅相軸を意味する。上記位相差フィルムが棒状の液晶分子を含む場合、遅相軸は上記棒状の長軸方向を意味し得、ディスク状の液晶分子を含む場合、遅相軸は上記ディスク状の法線方向を意味し得る。
【００１４】
本明細書で位相差フィルムのＮｚ値は下記の数式１で計算される。
【００１５】
［数式１］
Ｎｚ＝（ｎｘ−ｎｚ）／（ｎｘ−ｎｙ）
【００１６】
本明細書で下記の一般式１を満足する位相差フィルムを、いわゆる＋Ｃプレートと呼称することができる。
【００１７】
本明細書で下記の一般式２を満足する位相差フィルムを、いわゆる＋Ｂプレートと呼称することができる。
【００１８】
本明細書で下記の一般式３を満足する位相差フィルムを、いわゆる−Ｂプレートと呼称することができる。
【００１９】
本明細書で下記の一般式４を満足する位相差フィルムを、いわゆる＋Ａプレートと呼称することができる。
【００２０】
［一般式１］
ｎｘ＝ｎｙ＜ｎｚ
【００２１】
［一般式２］
ｎｙ＜ｎｘ≠ｎｚ
【００２２】
［一般式３］
ｎｘ＞ｎｙ＞ｎｚ
【００２３】
［一般式４］
ｎｘ＞ｎｙ＝ｎｚ
【００２４】
本明細書で位相差フィルムの厚さ方向の位相差（Ｒｔｈ）は下記の数式２で計算される。
【００２５】
本明細書で位相差フィルムの面上位相差（Ｒｉｎ）は下記の数式３で計算される。
【００２６】
［数式２］
Ｒｔｈ＝（ｎｚ−ｎｙ）×ｄ
【００２７】
［数式３］
Ｒｉｎ＝（ｎｘ−ｎｙ）×ｄ
【００２８】
数式１〜数式３および一般式１〜４において、ｎｘ、ｎｙおよびｎｚはそれぞれ上記定義したｘ軸、ｙ軸およびｚ軸方向の屈折率であり、ｄは位相差フィルムの厚さである。
【００２９】
本明細書で逆波長分散特性（ｒｅｖｅｒｓｅ  ｗａｖｅｌｅｎｇｔｈ  ｄｉｓｐｅｒｓｉｏｎ）は下記の数式４を満足する特性を意味し得、正常波長分散特性（ｎｏｒｍａｌ  ｗａｖｅｌｅｎｇｔｈ  ｄｉｓｐｅｒｓｉｏｎ）は下記の数式５を満足する特性を意味し得、フラット波長分散特性（ｆｌａｔ  ｗａｖｅｌｅｎｇｔｈ  ｄｉｓｐｅｒｓｉｏｎ）は下記の数式６を満足する特性を意味し得る。
【００３０】
［数式４］
Ｒ（４５０）／Ｒ（５５０）＜Ｒ（６５０）／Ｒ（５５０）
【００３１】
［数式５］
Ｒ（４５０）／Ｒ（５５０）＞Ｒ（６５０）／Ｒ（５５０）
【００３２】
［数式６］
Ｒ（４５０）／Ｒ（５５０）＝Ｒ（６５０）／Ｒ（５５０）
【００３３】
本明細書で位相差フィルムの屈折率を記載しながら、特に別途に規定しない限り、約５５０ｎｍ波長の光に対する屈折率を意味する。上記でＲ（λ）はλｎｍ光に対する面上位相差または厚さ方向位相差を意味し得る。
【００３４】
本出願は上記第１位相差フィルム、第２位相差フィルム、第３位相差フィルムおよび第４位相差フィルムの光学物性を調節することによって、正面だけでなく側面でも超視認性の楕円偏光板を具現することができる。一例として、本出願の楕円偏光板は傾斜角４０度および方位角４５度または１３５度での色偏差の最大値が２．８未満、２．７未満、２．６未満、２．５未満または２．４未満であり得る。本明細書で色偏差は上記楕円偏光板が有機発光表示パネルに適用された時に側面の色相が正面の色相とどれくらい差があるかを意味するものであって、後述する実施例のカラー特性シミュレーション評価でΔＥ＊ａｂの数式で計算される値を意味し得る。
【００３５】
第１位相差フィルムはＮｚ値が１より大きい−Ｂプレートであり得る。上記Ｎｚ値は具体的には１．１５以上または１．２以上であり得る。上記Ｎｚ値の上限は具体的には２０以下、１５以下、１０以下、８以下または６以下であり得る。第１位相差フィルムのＮｚ値が上記範囲を満足する場合、正面だけでなく側面でも優秀な反射特性および色特性を示すので、超高視認性の楕円偏光板を具現するのに有利であり得る。
【００３６】
第１位相差フィルムの５５０ｎｍ波長の光に対する面上位相差値は１０ｎｍ〜９０ｎｍであり得る。上記面上位相差値は具体的には、１０ｎｍ以上、１５ｎｍ以上、２０ｎｍ以上、２５ｎｍ以上または３０ｎｍ以上であり得、９０ｎｍ以下、８５ｎｍ以下、８０ｎｍ以下、７５ｎｍ以下または７０ｎｍ以下であり得る。第１位相差フィルムの面上位相差値が上記範囲を満足する場合、正面だけでなく側面でも優秀な反射特性および色特性を示すので、超高視認性の楕円偏光板を具現するのに有利であり得る。
【００３７】
第１位相差フィルムの厚さ方向位相差値は−１６０ｎｍ〜−５ｎｍであり得る。上記厚さ方向位相差値は具体的には、−１６０ｎｍ以上、−１５５ｎｍ以上または−１５０ｎｍ以上であり得、−５ｎｍ以下、−８ｎｍ以下、−１０ｎｍ以下または−１０．５ｎｍ以下であり得る。第１位相差フィルムの厚さ方向位相差値が上記範囲を満足する場合、正面だけでなく側面でも優秀な反射特性および色特性を示すので、超高視認性の楕円偏光板を具現するのに有利であり得る。
【００３８】
第１位相差フィルムは面内遅相軸が上記線偏光子の吸収軸と垂直をなすことができる。これを通じて正面だけでなく側面でも優秀な反射特性および色特性を示すので、超高視認性の楕円偏光板を具現するのに有利であり得る。
【００３９】
第２位相差フィルムは数式１のＮｚ値が０未満の＋Ｂプレートであるか、または上記一般式１を満足する＋Ｃプレートであり得る。一般式１を満足する＋Ｃプレートである場合はｎｘ＝ｎｙであるのでＮｚ＝（ｎｘ−ｎｚ）／（ｎｘ−ｎｙ）値は定義されない。
【００４０】
第２位相差フィルムが＋Ｂプレートである場合にＮｚ値は、具体的には、０未満、−０．２以下、−０．４以下、−０．６以下、−０．８以下または−１以下であり得る。上記Ｎｚ値の下限は具体的には、−５０以上、−４０以上、−３０以上または−２０以上であり得る。第２位相差フィルムのＮｚ値が上記範囲を満足する場合、正面だけでなく側面でも優秀な反射特性および色特性を示すので、超高視認性の楕円偏光板を具現するのに有利であり得る。
【００４１】
第２位相差フィルムが＋Ｂプレートである場合、５５０ｎｍ波長の光に対する面上位相差値が０ｎｍ〜６０ｎｍであり得る。上記面上位相差値は具体的には、１ｎｍ以上、２ｎｍ以上、３ｎｍ以上または３．２ｎｍ以上であり得、６０ｎｍ以下、５５ｎｍ以下、５０ｎｍ以下または４５ｎｍ以下であり得る。第２位相差フィルムの面上位相差値が上記範囲を満足する場合、正面だけでなく側面でも優秀な反射特性および色特性を示すので、超高視認性の楕円偏光板を具現するのに有利であり得る。
【００４２】
第２位相差フィルムが＋Ｂプレートである場合、厚さ方向位相差値が３０ｎｍ〜１２０ｎｍであり得る。上記厚さ方向位相差値は具体的には、３０ｎｍ以上、４０ｎｍ以上、５０ｎｍ以上、６０ｎｍ以上、６５ｎｍ以上または６８ｎｍ以上であり得、１２０ｎｍ以下、１１０ｎｍ以下、１００ｎｍ以下または９０ｎｍ以下であり得る。第２位相差フィルムの厚さ方向位相差値が上記範囲を満足する場合、正面だけでなく側面でも優秀な反射特性および色特性を示すので、超高視認性の楕円偏光板を具現するのに有利であり得る
【００４３】
第２位相差フィルムが＋Ｂプレートである場合、面内遅相軸は上記線偏光子の吸収軸と垂直または平行をなすことができる。これを通じて正面だけでなく側面でも優秀な反射特性および色特性を示すので、超高視認性の楕円偏光板を具現するのに有利であり得る。
【００４４】
第２位相差フィルムが＋Ｃプレートである場合、厚さ方向位相差値は１０ｎｍ〜３００ｎｍであり得る。上記厚さ方向位相差値は具体的には、１０ｎｍ以上、２０ｎｍ以上、３０ｎｍ以上、４０ｎｍ以上、５０ｎｍ以上、６０ｎｍ以上または６５ｎｍ以上であり得、３００ｎｍ以下、２９０ｎｍ以下、２８０ｎｍ以下、２７０ｎｍ以下、２６０ｎｍ以下または２５５ｎｍ以下であり得る。第２位相差フィルムの厚さ方向位相差値が上記範囲を満足する場合、正面だけでなく側面でも優秀な反射特性および色特性を示すので、超高視認性の楕円偏光板を具現するのに有利であり得る
【００４５】
本出願では第２位相差フィルムにより第１〜第３実施例で具現され得る。本出願の第１実施例によると、第２位相差フィルムは＋Ｃプレートであり得る。本出願の第２実施例によると、第２位相差フィルムは＋Ｂプレートであり得、その遅相軸は線偏光子の吸収軸と平行をなすことができる。本出願の第３実施例によると、第２位相差フィルムは＋Ｂプレートであり得、その遅相軸は線偏光子の吸収軸と垂直をなすことができる。
【００４６】
第１位相差フィルムの厚さ方向位相差と第２位相差フィルムの厚さ方向位相差との合計数値は−１００ｎｍ〜１３０ｎｍであり得る。上記合計数値は具体的には−１００ｎｍ以上、−９５ｎｍ以上、−９０ｎｍ以上、−８５ｎｍ以上または−８０ｎｍ以上であり得、１３０ｎｍ以下、１２５ｎｍ以下、１２０ｎｍ以下、１１５ｎｍ以下、１１０ｎｍ以下または１０５ｎｍ以下であり得る。これを通じて正面だけでなく側面でも優秀な反射特性および色特性を示すので、超高視認性の楕円偏光板を具現するのに有利であり得る。
【００４７】
第３位相差フィルムはＮｚ値が０．８〜１．２であり得る。第３位相差フィルムは＋Ｂプレートであるか、−Ｂプレートであるかまたは＋Ａプレートであり得る。第３位相差フィルムのＮｚ値が１．０である場合には＋Ａプレートであり、０．８以上〜１．０未満である場合には＋Ａプレートに近い＋Ｂプレートであり、１．０より大きく１．２以下である場合には＋Ａプレートに近い−Ｂプレートである。
【００４８】
第３位相差フィルムは１／４波長位相遅延特性を有することができる。本明細書で「ｎ波長位相遅延特性」は少なくとも一部の波長範囲内で、入射光をその入射光の波長のｎ倍だけ位相遅延させることができる特性を意味し得る。したがって、上記１／４波長位相遅延特性は少なくとも一部の波長範囲内で、入射光をその入射光の波長の１／４倍だけ位相遅延させることができる特性を意味し得る。
【００４９】
第３位相差フィルムの５５０ｎｍ波長の光に対する面上位相差は１２０ｎｍ〜１６０ｎｍ、具体的には１３０ｎｍ〜１５０ｎｍであり得る。第３位相差フィルムの面上位相差が上記範囲を満足する場合、正面だけでなく側面でも優秀な反射特性および色特性を示すので、超高視認性の楕円偏光板を具現するのに有利であり得る。
【００５０】
上記第３位相差フィルムの面内遅相軸は上記線偏光子の吸収軸と約４０度〜５０度、約４３度〜４７度、具体的には約４５度をなすことができる。これを通じて正面だけでなく側面でも優秀な反射特性および色特性を示すので、超高視認性の楕円偏光板を具現するのに有利であり得る。
【００５１】
第４位相差フィルムは＋Ｃプレートであるかまたは＋Ｂプレートであり得る。上記第４位相差フィルムの＋Ｂプレートである場合にＮｚ値は−４．０以下であり得る。上記第４位相差フィルムのＮｚ値が−４．０以下である場合には＋Ｃプレートに近い＋Ｂプレートであり得る。上記第４位相差フィルムのＮｚ値の下限は例えば−３０００以上であり得る。上記第４位相差フィルムが＋Ｃプレートである場合はｎｘ＝ｎｙであるのでＮｚ＝（ｎｘ−ｎｚ）／（ｎｘ−ｎｙ）値は定義されなくてもよい。
【００５２】
第４位相差フィルムが＋Ｂプレートである場合、面内遅相軸は線偏光子の光吸収軸と約４０度〜５０度、約４３度〜４７度、具体的には約４５度をなすことができる。これを通じて正面だけでなく側面でも優秀な反射特性および色特性を示すので、超高視認性の楕円偏光板を具現するのに有利であり得る。
【００５３】
第４位相差フィルムは０ｎｍ以上の厚さ方向位相差を有することができる。具体的には、上記第４位相差フィルムの厚さ方向位相差は０ｎｍ〜３００ｎｍであり得る。より具体的には、上記第４位相差フィルムの厚さ方向位相差は０ｎｍ以上、１０ｎｍ以上、２０ｎｍ以上、３０ｎｍ以上、５０ｎｍ以上または６５ｎｍ以上であり得、３００ｎｍ以下、２５０ｎｍ以下、２００ｎｍ以下、１５０ｎｍ以下、１００ｎｍ以下または７５ｎｍ以下であり得る。第４位相差フィルムの厚さ方向位相差が上記範囲を満足する場合、正面だけでなく側面でも優秀な反射特性および色特性を示すので、超高視認性の楕円偏光板を具現するのに有利であり得る。
【００５４】
第１、第２、第３〜第４位相差フィルムはそれぞれ逆波長分散特性、正常波長分散特性またはフラット波長分散特性を有することができる。一つの例示において、第１位相差フィルムはＲ（４５０）／Ｒ（５５０）値が０．６〜１．３であり得る。一つの例示において、第２位相差フィルムはＲ（４５０）／Ｒ（５５０）値が０．６〜１．３であるかＲｔｈ（４５０）／Ｒｔｈ（５５０）は０．６〜１．３であり得る。一つの例示において、第３位相差フィルムはＲ（４５０）／Ｒ（５５０）値が０．６０〜１．０、具体的には０．６〜０．９９または０．６〜０．９２であり得る。第３位相差フィルムのＲ（６５０）／Ｒ（５５０）値は上記Ｒ（４５０）／Ｒ（５５０）値より大きい値を有しつつ、１．０１〜１．１９、１．０５〜１．１５または１．０９〜１．１１であり得る。一つの例示において、第４位相差フィルムはＲｔｈ（４５０）／Ｒｔｈ（５５０）は０．６〜１．３であり得る。上記でＲ（λ）はλｎｍ光に対する位相差フィルムの面上位相差を意味し、Ｒｔｈ（λ）はλｎｍ光に対する位相差フィルムの厚さ方向位相差を意味する。第１、第２、第３〜第４位相差フィルムの波長分散特性が上記範囲内である場合、正面だけでなく側面でも優秀な反射特性および色特性を示すので、超高視認性の楕円偏光板を具現するのに有利であり得る。
【００５５】
第１、第２、第３〜第４位相差フィルムはそれぞれ高分子フィルムまたは液晶フィルムであり得る。上記高分子フィルムとしては、ポリカーボネート（ＰＣ）（ｐｏｌｙｃａｒｂｏｎａｔｅ）、ノルボルネン樹脂（ｎｏｒｂｏｎｅｎｅ  ｒｅｓｉｎ）、ポリビニルアルコール（ＰＶＡ）（ｐｏｌｙ（ｖｉｎｙｌ  ａｌｃｏｈｏｌ））、ポリスチレン（ＰＳ）（ｐｏｌｙｓｔｙｒｅｎｅ）、ポリメチルメタクリレート（ＰＭＭＡ）（ｐｏｌｙ（ｍｅｔｈｙｌ  ｍｅｔｈａｃｒｙｌａｔｅ））、ポリプロピレン（ＰＰ）（ｐｏｌｙｐｒｏｐｙｌｅｎｅ）等のポリオレフィン、ＰＡＲポリアリレート（Ｐａｒ（ｐｏｌｙ（ａｒｙｌａｔｅ）））、ポリアミド（ＰＡ）（ｐｏｌｙａｍｉｄｅ）、ポリエチレンテレフタレート（ＰＥＴ）（ｐｏｌｙ（ｅｔｈｙｌｅｎｅ  ｔｅｒｅｐｈｔｈａｌａｔｅ））またはポリスルホン（ＰＳ）（ｐｏｌｙｓｕｌｆｏｎｅ）等を含むフィルムを使うことができる。上記高分子フィルムを適切な条件で延伸または収縮処理して複屈折性を付与して上記第１〜第４位相差フィルムとして使うことができる。上記液晶フィルムは液晶分子を配向および重合させた状態で含むことができる。上記液晶分子は重合性液晶分子であり得る。本明細書で重合性液晶分子は、液晶性を示すことができる部位、例えばメソゲン（ｍｅｓｏｇｅｎ）骨格などを含み、重合性官能基を一つ以上含む分子を意味し得る。また、重合性液晶分子を重合された形態で含むとは、上記液晶分子が重合されて液晶フィルム内で液晶高分子の主鎖または側鎖のような骨格を形成している状態を意味し得る。
【００５６】
第１、第２、第３〜第４位相差フィルムは、厚さはそれぞれ本出願の目的を考慮して適切に調節され得る。例えば、第１、第２、第３〜第４位相差フィルムは、厚さはそれぞれ独立的に０．１μｍ〜１００μｍであり得る。
【００５７】
上記楕円偏光板は表面処理層をさらに含むことができる。表面処理層としては反射防止層などを例示することができる。表面処理層は線偏光子の外側に、例えば、第１位相差フィルムが配置された反対側面に配置され得る。上記反射防止層としては屈折率が異なる２個以上の層の積層体などを使用できるが、これに制限されるものではない。
【００５８】
上記楕円偏光板で、第１位相差フィルム、第２位相差フィルム、第３位相差フィルム、第４位相差フィルム乃至線偏光子は粘着剤または接着剤を通じて付着されているか、あるいは直接コーティングによって積層されていてもよい。上記粘着剤または接着剤としては光学透明粘着剤または接着剤を使うことができる。
【００５９】
本出願の楕円偏光板は外光の反射を防止できるため、有機発光装置の視認性を改善することができる。外部から入射する非偏光された光（ｉｎｃｉｄｅｎｔ  ｕｎｐｏｌａｒｉｚｅｄ  ｌｉｇｈｔ）（以下、「外光」という。）は、線偏光子を通過しながら二つの偏光直交成分のうち一つの偏光直交成分、すなわち第１偏光直交成分のみが透過し、偏光された光は第３位相差フィルムを通過しながら円偏光に変わり得る。上記円偏光された光は基板、電極などを含んだ有機発光表示装置の表示パネルで反射しながら円偏光の回転方向が変わることになり、上記円偏光された光が第３位相差フィルムを再び通過しながら二つの偏光直交成分のうち他の一つの偏光直交成分、すなわち第２偏光直交成分に変換される。上記第２偏光直交成分は線偏光子を通過できないため外部に光が放出されず、外光反射防止効果を有することができる。
【００６０】
本出願の楕円偏光板は、特に側面から入射する外光の反射も効果的に防止できるため、有機発光装置の側面視認性を改善することができる。例えば、本出願の楕円偏光板は視野角偏光補償原理を通じて側面から入射する外光の反射も効果的に防止することができる。
【００６１】
本出願の楕円偏光板は有機発光装置に適用され得る。図２は、本出願の楕円偏光板を適用した有機発光装置を例示的に図示した断面図である。図２を参照すると、上記有機発光装置は有機発光表示パネル２００と有機発光表示パネル２００の一面に位置する楕円偏光板１００を含む。上記楕円偏光板の第４位相差フィルム４０が線偏光子５０に比べて有機発光表示パネル２００に隣接するように配置され得る。
【００６２】
上記有機発光表示パネルはベース基板、下部電極、有機発光層、上部電極および封止基板などを含むことができる。上記下部電極および上部電極のうち一つはアノード（ａｎｏｄｅ）であり他の一つはカソード（ｃａｔｈｏｄｅ）であり得る。アノードは正孔（ｈｏｌｅ）が注入される電極であって、仕事関数（ｗｏｒｋ  ｆｕｎｃｔｉｏｎ）が高い導電物質で作られ得、カソードは電子が注入される電極であって、仕事関数が低い導電物質で作られ得る。下部電極および上部電極のうち少なくとも一つは発光された光が外部に出ることができる透明導電物質で作られ得、例えばＩＴＯまたはＩＺＯであり得る。有機発光層は下部電極と上部電極に電圧が印加された時に光を出すことができる有機物質を含むことができる。
【００６３】
下部電極と有機発光層の間および上部電極と有機発光層の間には付帯層をさらに含むことができる。付帯層は電子と正孔のバランスを取るための正孔伝達層（ｈｏｌｅ  ｔｒａｎｓｐｏｒｔｉｎｇ  ｌａｙｅｒ）、正孔注入層（ｈｏｌｅ  ｉｎｊｅｃｔｉｎｇ  ｌａｙｅｒ）、電子注入層（ｅｌｅｃｔｒｏｎ  ｉｎｊｅｃｔｉｎｇ  ｌａｙｅｒ）および電子伝達層（ｅｌｅｃｔｒｏｎ  ｔｒａｎｓｐｏｒｔｉｎｇ  ｌａｙｅｒ）を含むことができるが、これに限定されるものではない。封止基板はガラス、金属および／または高分子で作られ得、下部電極、有機発光層および上部電極を封止して外部から水分および／または酸素が流入することを防止することができる。
【００６４】
楕円偏光板は有機発光表示パネルで光が出る側に配置され得る。例えばベース基板側に光が出る背面発光（ｂｏｔｔｏｍ  ｅｍｉｓｓｉｏｎ）構造である場合はベース基板の外側に配置され得、封止基板側に光が出る前面発光（ｔｏｐ  ｅｍｉｓｓｉｏｎ）構造である場合は封止基板の外側に配置され得る。楕円偏光板は、外光が有機発光表示パネルの電極および配線などのように、金属で作られた反射層によって反射して有機発光装置の外側に出ることを防止することによって、有機発光装置の表示特性を改善することができる。また、楕円偏光板は前述した通り、正面だけでなく側面でも反射防止効果を示すことができるため側面視認性を改善することができる。
【発明の効果】
【００６５】
本出願は正面だけでなく、側面で反射特性および色特性が優秀な超高視認性の楕円偏光板およびこれを含む有機発光装置を提供することができる。
【図面の簡単な説明】
【００６６】
【図１】本出願の一実施例に係る楕円偏光板の例示的な断面図。
【図２】本出願の一実施例に係る有機発光装置の断面図。
【発明を実施するための形態】
【００６７】
以下、本出願に係る実施例および本出願に従わない比較例を通じて本出願を具体的に説明するが、本出願の範囲は下記に提示された実施例によって制限されるものではない。
【００６８】
評価例１  カラー特性シミュレーション評価
実施例および比較例に対して正面および側面でのカラー特性（Ｔｅｃｈｗｉｚ  １Ｄ  ｐｌｕｓ、サナイシステム）をシミュレーション評価した。色偏差（Ｃｏｌｏｒ  ｄｉｆｆｅｒｅｎｃｅ、△Ｅ＊ａｂ、ｄＥ）は下記のような数式によって定義される。
【００６９】
【数１】
2021517669.tif 000003
【００７０】
上記数式で（Ｌ＊１、ａ＊１、ｂ＊１）は正面（傾斜角０°、方位角０°）での反射色相値を意味し、（Ｌ＊２、ａ＊２、ｂ＊２）は側面（特定の傾斜角および方位角）での反射色相値を意味する。ｄＥ  ｍａｘ値は傾斜角４０度および方位角４５度または１３５度でのｄＥ値のうち最大値を基準として作成した。色偏差数値（ｄＥ値）が意味するものは側面の色相が正面の色相とどれくらい差があるかを示すものである。△Ｅ＊ａｂ値が２．３であれば、ＪＮＤ（ｊｕｓｔ  ｎｏｔｉｃｅａｂｌｅ  ｄｉｆｆｅｒｅｎｃｅ）と見ることができるが、△Ｅ＊ａｂ値が２．４未満であればＪＮＤに近接した性能を具現すると見ることができる。
【００７１】
［実施例１］
偏光子、第１位相差フィルム、第２位相差フィルム、第３位相差フィルムおよび第４位相差フィルムを順に含む楕円偏光板を準備し、上記楕円偏光板を第４位相差フィルムがＯＬＥＤパネルに隣接するように配置した。
【００７２】
偏光子は単体透過率（Ｔｓ）が４２．５％である線偏光子であり、ＯＬＥＤパネルはＧａｌａｘｙ  Ｓ６である。第１位相差フィルムは−Ｂプレートでその遅相軸は偏光子の吸収軸と垂直をなす。第２位相差フィルムは＋Ｃプレートである。第３位相差フィルムはＲ（４５０）／Ｒ（５５０）値が０．８６であり、Ｒｉｎ値が１４０ｎｍであり、その遅相軸は偏光子の吸収軸と４５度をなす。第４位相差フィルムはＲｔｈ値が６０ｎｍである＋Ｃプレートである。上記でＲｉｎは位相差フィルムの５５０ｎｍ波長の光に対する面内位相差値を意味し、Ｒｔｈは位相差フィルムの５５０ｎｍ波長の光に対する厚さ方向位相差値を意味する。
【００７３】
表１、表２および表３はそれぞれ第１位相差フィルムのＮｚ値が１．２、３．０および６．０である場合に、４０度傾斜角でｄＥ  Ｍａｘ値が２．４未満を示す第１および第２位相差フィルムの光学物性を表す。
【００７４】
【表１】
2021517669.tif 000004
【００７５】
【表２】
2021517669.tif 000005
【００７６】
【表３】
2021517669.tif 000006
【００７７】
［実施例２］
第１位相差フィルムと第２位相差フィルムをそれぞれ下記のように変更したことを除いては実施例１と同一の構造を設定した。
【００７８】
第１位相差フィルムは−Ｂプレートであり、その遅相軸は偏光子の吸収軸と垂直をなす。第２位相差フィルムは＋Ｂプレートであり、その遅相軸は偏光子の吸収軸と平行をなす。
【００７９】
表４および表５はそれぞれ第１位相差フィルムのＮｚ値が１．２および６．０である場合に、４０度傾斜角でｄＥ  Ｍａｘ値が２．４未満を示す第１および第２位相差フィルムの光学物性を表す。
【００８０】
【表４】
2021517669.tif 000007
【００８１】
【表５−１】
2021517669.tif 000008
【表５−２】
2021517669.tif 000009
【００８２】
［実施例３］
第１位相差フィルムと第２位相差フィルムをそれぞれ下記のように変更したことを除いては実施例１と同一の構造を設定した。
【００８３】
第１位相差フィルムは−Ｂプレートであり、その遅相軸は偏光子の吸収軸と垂直をなす。第２位相差フィルムは＋Ｂプレートであり、その遅相軸は偏光子の吸収軸と垂直をなす。
【００８４】
表６および表７はそれぞれ第１位相差フィルムのＮｚ値が１．２および６．０である場合に、４０度傾斜角でｄＥ  Ｍａｘ値が２．４未満を示す第１および第２位相差フィルムの光学物性を表す。
【００８５】
【表６】
2021517669.tif 000010
【００８６】
【表７】
2021517669.tif 000011
【００８７】
［比較例１］
第１位相差フィルムと第２位相差フィルムを含まず、偏光子、第３位相差フィルムおよび第４位相差フィルムを順に含む楕円偏光板を設定したことを除いては実施例１と同一の構造を設定した。比較例１のｄＥ  ｍａｘ値は２．８であった。
【符号の説明】
【００８８】
１０：第１位相差フィルム
２０：第２位相差フィルム
３０：第３位相差フィルム
４０：第４位相差フィルム
５０：線偏光子
１００：楕円偏光板
２００：有機発光表示パネル
【図１】
2021517669.tif 000012
【図２】
2021517669.tif 000013
【国際調査報告】
2021517669.tif 000014
2021517669.tif 000015
2021517669.tif 000016
2021517669.tif 000017